"支持体上に、電荷発生剤と、正孔輸送剤及び電子輸送剤を合わせた電荷輸送剤と、バインダーとを含有する単一の感光層を設けたものであり、前記電荷発生剤にはブラッグ角27.3°に最大回折ピークを持つオキシチタニウムフタロシアニンを含み、前記電荷輸送剤のうち前記正孔輸送剤が下記一般式1で表されるものであり、前記電子輸送剤のバインダーに対する重量比が35/65のときの、電界強度:2.5×105V/cmにおける電子移動度が5×10-8cm2/V/S以上の移動度を持つ化合物であることを特徴とする電子写真感光体。式中、R1~R2は、各々独立に水素、ハロゲン原子、置換基を有してもよい炭素数1~6のアルキル基、炭素数1~6のアルコキシル基、または一般式2のいずれかを表わす。R3~R4は、各々独立に水素、ハロゲン原子、置換基を有してもよい炭素数1~6のアルキル基、炭素数1~6のアルコキシル基を表す。式中、R8~R9は、各々独立に水素、ハロゲン原子、置換基を有してもよい炭素数1~6のアルキル基、炭素数1~6のアルコキシル基を表す。前記正孔輸送剤が一般式3で表される化合物であることを特徴とする請求項1に記載の電子写真感光体。式中、R11~R14は、各々独立に水素、ハロゲン原子、置換基を有してもよい炭素数1~6のアルキル基、炭素数1~6のアルコキシル基を表す。前記正孔輸送剤が一般式4で表される化合物であることを特徴とする請求項1に記載の電子写真感光体。式中、R21~R23は、各々独立に水素、ハロゲン原子、置換基を有してもよい炭素数1~6のアルキル基、炭素数1~6のアルコキシル基を表す。前記正孔輸送剤が一般式5で表される構造を有する正孔輸送剤を含有することを特徴とする請求項1に記載の電子写真感光体。式中、R31~R36は、各々独立に水素、ハロゲン原子、置換基を有してもよい炭素数1~6のアルキル基、炭素数1~6のアルコキシル基を表す。前記オキシチタニウムフタロシアニンは、ブラッグ角2θ±0.2°27.2°に最大ピークを有し、かつ他の回折ピーク強度が27.2°の回折ピーク強度に対して30以下の強度のものであることを特徴とする請求項1乃至4のいずれかに記載の電子写真感光体。前記オキシチタニウムフタロシアニンは、ブラッグ角2θの回折ピーク±0.2 ゚として、少なくとも27.2 ゚に最大回折ピークを有し、更に9.4 ゚、9.6 ゚、24.0 ゚に主要なピークを有し、かつ最も低角側の回折ピークとして7.3 ゚にピークを有し、7.4°以上9.4 ゚未満の範囲にピークを有さず、更に26.3 ゚にピークを有さないものであることを特徴とする請求項5に記載の電子写真感光体。前記オキシチタニウムフタロシアニンは、ブラッグ角2θ±0.2°9.7°、14.2°、18.0°、24.2°及び27.2°に回折ピークを有することを特徴とする請求項5または6に記載の電子写真感光体。前記電子輸送剤が式6のものであることを特徴とする請求項1乃至7のいずれかに記載の電子写真感光体。前記電子輸送剤が式7のものであることを特徴とする請求項1乃至7のいずれかに記載の電子写真感光体。前記電子輸送剤が式8のものであることを特徴とする請求項1乃至7のいずれかに記載の電子写真感光体。請求項1乃至10のいずれかに記載の電子写真感光体と、該電子写真感光体を帯電させる帯電手段と、レーザービームを用いて該電子写真感光体に静電潜像を形成させ、静電潜像の形成された電子写真感光体にトナーを用いて現像する現像手段と、電子写真感光体上のトナー像を転写体に転写する転写手段として定電圧制御転写システムを備え、そのシステムが、印加電圧800V以上2000V以下の定電圧で制御されていることを特徴とする電子写真装置電子写真装置。本発明は、繰り返し使用しても特性変化が少ない感光体であり、また小型化が可能であって、長期にわたる繰り返し使用時においても残像などの異常画像が発生しない単層感光体とその電子写真装置を提供することを目的とする。異常画像の一つである残像は光照射された部分にキャリアが滞留してしまうことが原因であると考えられる。従って単層感光体においては十分な電子輸送機能と正孔輸送機能を有していることが必要である。しかし、一般に電子輸送剤と正孔輸送剤は電荷移動錯体を形成するため、単層感光体とした場合に電子輸送剤及び正孔輸送剤それぞれの単体での性能が、感光体の機能として反映されるとは限らない。つまり優れた電子輸送機能を有する電子輸送剤と、十分な正孔輸送機能を有する正孔輸送剤を用いた場合でも、感光体として十分な電荷輸送機能が発揮されず、残像や繰り返し使用による特性劣化を生じてしまうのである。地汚れは、単層感光体の帯電性が影響し、正孔輸送剤と電子輸送剤の相性が重要となる。従って残像、地汚れ、繰り返し使用による特性劣化を防止するためには、電子輸送剤及び正孔輸送剤単体での特性が優れることは当然であるが、加えて電子輸送剤と正孔輸送剤の組み合わせも重要になる。本発明において、下記一般式1で表される正孔輸送剤と、前記電子輸送剤のバインダーに対する重量比が35/65のときの、電界強度:2.5×105V/cmにおける電子移動度が5×10-8cm2/V/S以上の移動度を持つ電子輸送剤を組み合わせた場合には、正孔輸送機能、電子輸送機能が十分に発揮され正孔、電子それぞれの移動性に優れた感光体となり、そのため繰り返し使用しても、残像が発生せず、また感度、残留電位、帯電性等の静電特性が安定した負帯電単層感光体となることが見出された。これは一般式1で表される正孔輸送剤と電界強度:2.5×105V/cmにおける電子移動度が5×10-8cm2/V/S以上の移動度を持つ電子輸送剤の相性が良いためと考えられる。式中、R1~R2は、各々独立に水素、ハロゲン原子、置換基を有してもよい炭素数1~6のアルキル基、炭素数1~6のアルコキシル基、または一般式2のいずれかを表わす。R3~R4は、各々独立に水素、ハロゲン原子、置換基を有してもよい炭素数1~6のアルキル基、炭素数1~6のアルコキシル基を表す。電荷発生材料においても特定の材料を用いることにより特性が向上する。本発明においては電荷発生材料として公知の材料を用いることが可能であるが、中でもフタロシアン構造のものが本発明で用いられる電荷輸送材料電子輸送剤、正孔輸送剤との組合せ上好ましく、感光体の繰り返し使用による特性の劣化の少ない感光体とすることができる。その中でも特に中心金属としてチタンを有する下記式9に示すようなチタニルフタロシアニンとすることによって、特に繰り返し使用による特性変化が少ない感光体とすることが可能となる。また上記感光体の適用に加え、電子写真感光体上のトナー像を転写体に転写する転写手段として定電圧制御転写システムを備え、そのシステムが、印加電圧800V以上2000V以下の定電圧で制御する転写工程にて、光照射された部分に滞留したキャリアを移動させることにより、更に残像などの画像以上が改善できる条件になることを確認した。本発明者等は、前記課題を解決すべく鋭意研究を重ねた結果、単層感光体において、上記一般式1で表される正孔輸送剤と、電子輸送剤のバインダーに対する重量比が35/65のときの、電界強度:2.5×105V/cmにおける電子移動度が5×10-8cm2/V/S以上の移動度を持つ電子輸送剤を組み合わせることにより繰返し使用による特性変化が少なく、また転写工程にて定電圧制御システムを用いたプロセスにて一定条件の電圧を印加することにより、残像の異常、地汚れが発生しない画像を提供できることを見いだし、本発明に至った。すなわち本発明は以下の電子写真感光体及びこれを備えた電子写真装置を包含する。1支持体上に、電荷発生剤と、正孔輸送剤及び電子輸送剤を合わせた電荷輸送剤と、バインダーとを含有する単一の感光層を設けたものであり、前記電荷発生剤にはブラッグ角27.3°に最大回折ピークを持つオキシチタニウムフタロシアニンを含み、前記電荷輸送剤のうち前記正孔輸送剤が下記一般式1で表されるものであり、前記電子輸送剤のバインダーに対する重量比が35/65のときの、電界強度:2.5×105V/cmにおける電子移動度が5×10-8cm2/V/S以上の移動度を持つ化合物であることを特徴とする電子写真感光体。式中、R1~R2は、各々独立に水素、ハロゲン原子、置換基を有してもよい炭素数1~6のアルキル基、炭素数1~6のアルコキシル基、または一般式2のいずれかを表わす。R3~R4は、各々独立に水素、ハロゲン原子、置換基を有してもよい炭素数1~6のアルキル基、炭素数1~6のアルコキシル基を表す。式中、R8~R9は、各々独立に水素、ハロゲン原子、置換基を有してもよい炭素数1~6のアルキル基、炭素数1~6のアルコキシル基を表す。2前記正孔輸送剤が一般式3で表される化合物であることを特徴とする前記1項に記載の電子写真感光体。式中、R11~R14は、各々独立に水素、ハロゲン原子、置換基を有してもよい炭素数1~6のアルキル基、炭素数1~6のアルコキシル基を表す。3前記正孔輸送剤が一般式4で表される化合物であることを特徴とする前記1項に記載の電子写真感光体。式中、R21~R23は、各々独立に水素、ハロゲン原子、置換基を有してもよい炭素数1~6のアルキル基、炭素数1~6のアルコキシル基を表す。4前記正孔輸送剤が一般式5で表される構造を有する正孔輸送剤を含有することを特徴とする前記1項に記載の電子写真感光体。式中、R31~R36は、各々独立に水素、ハロゲン原子、置換基を有してもよい炭素数1~6のアルキル基、炭素数1~6のアルコキシル基を表す。5前記オキシチタニウムフタロシアニンは、ブラッグ角2θ±0.2°27.2°に最大ピークを有し、かつ他の回折ピーク強度が27.2°の回折ピーク強度に対して30以下の強度のものであることを特徴とする前記1項乃至4項のいずれかに記載の電子写真感光体。6前記オキシチタニウムフタロシアニンは、ブラッグ角2θの回折ピーク±0.2 ゚として、少なくとも27.2 ゚に最大回折ピークを有し、更に9.4 ゚、9.6 ゚、24.0 ゚に主要なピークを有し、かつ最も低角側の回折ピークとして7.3 ゚にピークを有し、7.4°以上9.4 ゚未満の範囲にピークを有さず、更に26.3 ゚にピークを有さないものであることを特徴とする前記5項に記載の電子写真感光体。7前記オキシチタニウムフタロシアニンは、ブラッグ角2θ±0.2°9.7°、14.2°、18.0°、24.2°及び27.2°に回折ピークを有することを特徴とする前記5項または6項に記載の電子写真感光体。8前記電子輸送剤が式6のものであることを特徴とする前記1項乃至7項のいずれかに記載の電子写真感光体。9前記電子輸送剤が式7のものであることを特徴とする前記1項乃至7項のいずれかに記載の電子写真感光体。10前記電子輸送剤が式8のものであることを特徴とする前記1項乃至7項のいずれかに記載の電子写真感光体。11前記1項乃至10項のいずれかに記載の電子写真感光体と、該電子写真感光体を帯電させる帯電手段と、レーザービームを用いて該電子写真感光体に静電潜像を形成させ、静電潜像の形成された電子写真感光体にトナーを用いて現像する現像手段と、電子写真感光体上のトナー像を転写体に転写する転写手段として定電圧制御転写システムを備え、そのシステムが、印加電圧800V以上2000V以下の定電圧で制御されていることを特徴とする電子写真装置電子写真装置。以下の詳細且つ具体的な説明から理解されるように、本発明の電子写真感光体は繰返し使用による特性変化が少なく、この電子写真感光体を備えた電子写真装置は、転写工程にて転写システムが定電圧による一定制御がなされることで、残像、地汚れが発生しない画像を提供できるという極めて優れた効果を演奏するものであることが見いだされた。上記のように、本発明の電子写真感光体は、電荷発生剤と、正孔輸送剤及び電子輸送剤を合わせた電荷輸送剤と、バインダーとを含有する単一の感光層のものであり、前記電荷発生剤にはオキシチタニウムフタロシアニンを含み、前記電荷輸送剤のうち前記正孔輸送剤が下記一般式1で表されるものであり、前記電子輸送剤のバインダーに対する重量比が35/65のときの、電界強度:2.5×105V/cmにおける電子移動度が5×10-8cm2/V/S以上の移動度を持つ材料であり、前記電子輸送剤と正孔輸送剤の重量比が、1:0.6~1:1であり、バインダーと電荷輸送剤正孔輸送剤と電子輸送剤を合わせた重量の重量比が1:0.8~1:1.4であることを特徴とする。式中、R1~R2は、各々独立に水素、ハロゲン原子、置換基を有してもよい炭素数1~6のアルキル基、炭素数1~6のアルコキシル基、または一般式2のいずれかを表わす。R3~R4は、各々独立に水素、ハロゲン原子、置換基を有してもよい炭素数1~6のアルキル基、炭素数1~6のアルコキシル基を表す。また前記感光体は、該電子写真感光体を帯電させ、レーザービームを用いて該電子写真感光体に静電潜像を形成させ、静電潜像の形成された電子写真感光体にトナーを用いて現像する現像手段と、電子写真感光体上のトナー像を転写体に転写する転写手段として定電圧制御転写システムを備え、そのシステムが、印加電圧800V以上2000V以下の定電圧で制御されていることで長期にわたり安定して残像などの異常発生の無い画像形成が可能となるという極めて優れた効果を奏する。以下、本発明に係る電子写真感光体の好ましい実施の形態を、詳細に説明する。本発明の感光体は、感光層が単一の層からなる構成であり、図1に示す層構成をなす。図1の符号1は単層感光体を示している。単層感光体1は導電性支持体2と、導電性支持体2上に配置された単一の感光層3とを有しており、その感光層3は樹脂中に少なくとも電荷発生材料、電子移動材料および正孔移動材料とが分散されてなる。本発明の電子写真感光体の他の例として、導電性支持体2と感光層3の間に下引層を設けることができ、また、感光層3の上に保護層を設けることもできる。更に、前記下引層と前記保護層を同時に設けることもできる。感光層3の形成方法としては、各種の方法を使用することができるが、通常の場合、電荷発生材料と電子移動材料と正孔輸送剤を樹脂とともに適当な溶媒により分散もしくは溶解した塗工液を作成し、該塗工液を、支持体上に塗布し、乾燥させる方法を用いることができる。感光層3の膜厚は特に限定されないが、5μm以上50μm以下程度がよく、特に好ましくは10μm以上35μm以下程度である。感光層の膜厚は、薄くすると感光体感度が向上するが膜減り等に対する耐久性が低下し、厚くすると耐久性が向上するが露光電位が上昇する傾向がある。感光層3中の一般式1で表される正孔輸送剤と、電子輸送剤のバインダーに対する重量比が35/65のときの、電界強度:2.5×105V/cmにおける電子移動度が5×10-8cm2/V/S以上の移動度を持つ電子輸送剤のバインダーに対する濃度については、要求する感光体性能により異なるが、正孔輸送剤電子輸送剤の濃度が低いと正孔電子移動が不充分になり感光体特性に影響を与えることがあり、濃度が高いと樹脂との相溶性が悪くなり不均一な膜になり、樹脂濃度が低くなるため膜強度が低下する可能性がある。本発明に用いることができる導電性支持体としては、体積抵抗1010Ωcm以下の導電性を示すもの、アルミニウム、真鍮、ステンレス鋼、ニッケル、クロム、チタン、金、銀、銅、錫、白金、モリブデン、インジウム等の金属単体やそれらの合金の加工体が挙げられる。形状は、シート状、フイルム状、ベルト状等フレキシブルな形状であればいずれのものでもよく、そして、無端、有端を問わない。この中でも、JIS3000系、JIS5000系、JIS6000系等のアルミニウム合金が用いられ、EIExtrusionIroning法、EDExtrusionDrawing法、DIDrawingIroning法、IIImpactIroning法等一般的な方法により成形を行なった導電性支持体が好ましく、更に、その導電性支持体の表面に、ダイヤモンドバイト等による表面切削加工や研磨、陽極酸化処理等の表面処理、またはこれらの加工、処理を行なわない無切削管などいずれのものでもよい。また、基体として樹脂を用いる場合、樹脂中に金属粉や導電性カーボン等の導電剤を含有させたり、基体形成用樹脂として導電性樹脂を用いることもできる。さらに、基体にガラスを用いる場合、その表面に酸化錫、酸化インジウム、ヨウ化アルミニウムで被覆し、導電性を持たせてもよい。また、支持体上に樹脂層を形成してもよい。この樹脂層は接着向上機能、アルミニウム管からの流れ込み電流を防止するバリヤー機能、アルミニウム管表面の欠陥被覆機能等をもつ。この樹脂層には、ポリエチレン樹脂、アクリル樹脂、エポキシ樹脂、ポリカーボネート樹脂、ポリウレタン樹脂、塩化ビニル樹脂、酢酸ビニル樹脂、ポリビニルブチラール樹脂、ポリアミド樹脂、ナイロン樹脂、アルキド樹脂、メラミン樹脂等の各種樹脂を用いることができる。これらの樹脂層は、単独の樹脂で構成してもよく、2種以上の樹脂を混合して構成してもよい。また、層中に金属化合物、カーボン、シリカ、樹脂粉末等を分散させることもできる。さらに、特性改善のために各種顔料、電子受容性物質や電子供与性物質等を含有させることもできる。本発明における感光層は電荷発生材料と一般式1の正孔輸送剤と、電子輸送剤のバインダーに対する重量比が35/65のときの、電界強度:2.5×105V/cmにおける電子移動度が5×10-8cm2/V/S以上の移動度を持つ電子輸送剤と含む単一の層からなる。まず本発明における電荷発生材料について説明する。本発明においてはフタロシアニン系の顔料が本件発明に必要な諸特性の面から特に好ましい。その中でも特に中心金属としてチタンを有する前記式9に示すようなチタニルフタロシアニンであることによって、特に感度が高い感光層とすることが出来、電子写真装置として高速化をよりいっそうはかることが可能となる。さらに各種の結晶形のうち、ブラッグ角2θの27.2°に最大回折ピークを有するチタニルフタロシアニンが特に優れた感度特性を示し、良好に使用される。使用されるオキシチタニウムフタロシアニンのX線回折図の例を第2図、第3図に示す。本発明に用いる正孔輸送剤は、一般式1で表される。式中、R1~R2は、各々独立に水素、ハロゲン原子、置換基を有してもよい炭素数1~6のアルキル基、炭素数1~6のアルコキシル基、または一般式2のいずれかを表わす。R3~R4は、各々独立に水素、ハロゲン原子、置換基を有してもよい炭素数1~6のアルキル基、炭素数1~6のアルコキシル基を表す。式中、R8~R9は、各々独立に水素、ハロゲン原子、置換基を有してもよい炭素数1~6のアルキル基、炭素数1~6のアルコキシル基を表す。次に、電荷輸送材料について説明する。本発明に用いる電子輸送剤は、バインダーに対する重量比が35/65のときの、電界強度:2.5×105V/cmにおける電子移動度が5×10-8cm2/V/S以上の移動度を持つものとする。以下に電子輸送剤の好ましい例を式6~式9に挙げる。但し本発明は、これらの化合物に限定されるものではない。感光層に用いている電荷移動剤の電子移動度の測定について説明する。電荷移動度は、単位電界強度当たりの電荷の移動速度と定義され、該電荷移動度はTOFタイムオフフライト法で測定できる。この測定方法は感光層の両面を電極で挟むサンドイッチ構造体で行なわれ、まず、電極間に電圧を印加し、そこに電極を通して、パルス光を試料に照射し、発生した電荷が試料の片面から対抗する面へ移動する課程で、電極間に流れる電流の波形を観察し、電流I-時間t波形を対数変換し、波形のキンク点がトランジットタイムτとなる電流波形はオシロスコープで計測しパソコンにてデータ変換し、トランジットタイム:τを求める。移動度は以下の関係式より求められる。キャリア移動度cm2/Vs=速度L/τ/電界V/L数式1[ここで、L:試料膜厚cm、τ:トランジットタイムsV:電圧V]電子移動度測定用の試料としては、以下のサンプルを作成した。ポリエチレンフタレートフイルムにアルミ蒸着した導電性支持体上に、前記電荷発生層と、バインダーに対する電子輸送剤の重量比を35/65とした感光膜を10μmになるように成膜し、その後、感光膜上に金電極を500Å蒸着させサンドイッチ構造のサンプルとした。感光層のバインダー成分として用いることのできる高分子化合物としては、公知のものが使用できる。例えば、ポリスチレン、スチレン/アクリロニトリル共重合体、スチレン/ブタジエン共重合体、スチレン/無水マレイン酸共重合体、ポリエステル、ポリ塩化ビニル、塩化ビニル/酢酸ビニル共重合体、ポリ酢酸ビニル、ポリ塩化ビニリデン、ポリアリレート樹脂、ポリカーボネート、酢酸セルロース樹脂、エチルセルロース樹脂、ポリビニルブチラール、ポリビニルホルマール、ポリビニルトルエン、アクリル樹脂、シリコーン樹脂、フッ素樹脂、エポキシ樹脂、メラミン樹脂、ウレタン樹脂、フェノール樹脂、アルキド樹脂などの熱可塑性又は熱硬化性樹脂が挙げられるが、これらに限定されるものではない。これらの高分子化合物の中でも特にポリカーボネート樹脂が膜質の面から好ましい。塗布液に使用する溶剤には、メタノール、エタノール、n-プロパノール、i-プロパノール、ブタノール等のアルコール類、ペンタン、ヘキサン、ヘプタン、オクタン、シクロヘキサン、シクロヘプタン等の飽和脂肪族炭化水素、トルエン、キシレン等の芳香族炭化水素、ジクロロメタン、ジクロロエタン、クロロホルム、クロロベンゼン等の塩素系炭化水素、ジメチルエーテル、ジエチルエーテル、テトラヒドロフランTHF、メトキシエタノール等のエーテル類、アセトン、メチルエチルケトン、メチルイソブチルケトン、シクロヘキサノン等のケトン類、ギ酸エチル、ギ酸プロピル、酢酸メチル、酢酸エチル、酢酸プロピル、酢酸ブチル、プロピオン酸メチル等のエステル類、ジエチルエーテル、ジメトキシエタン、テトラヒドロフラン、ジオキソラン、ジオキサン、あるいはアニソール等のエーテル系溶媒、N,N-ジメチルホルムアミド、ジメチルスルホキシド等がある。特にその中でも、ケトン系溶媒、エステル系溶媒、エーテル系溶媒、あるいはハロゲン化炭化水素系溶媒が好ましく、これらは単独、あるいは2種以上の混合溶媒として用いることができる。本発明の電子写真感光体を製造するための塗布液には、特性を損なわない範囲で、酸化防止剤、紫外線吸収剤、ラジカル捕捉剤、軟化剤、硬化剤、架橋剤等を添加して、感光体の特性、耐久性、機械特性の向上を図ることができる。特に、酸化防止剤および紫外線吸収剤を単独もしくは組み合わせて使用することにより感光体の耐久性向上に寄与し有用である。その中でも該感光層にはヒンダードフェノール系酸化防止剤、アミン系酸化防止剤、硫黄系酸化防止剤および、ベンゾトリアゾール系紫外線吸収剤が好ましい。例えば、フェノール系酸化防止剤は、2.6-ジ-tert-ブチルフェノール、2.6-ジ-tert-4-メトキシフェノール、2-tert-ブチル-4-メトキシフェノール、2.4-ジメチル-6-tert-ブチルフェノール、2.6-ジ-tert-ブチル-4-メチルフェノール、ブチル化ヒドロキシアニソール、プロピオン酸ステアリル-β-3.5-ジ-tert-ブチル-4-ヒドロキシフェニル、α-トコフェロール、β-トコフェロール、n-オクタデシル-3-3’-5’-ジ-tert-ブチル-4’-ヒドロキシフェニルプロピオネート等のモノフェノール系、2.2’-メチレンビス6-tert-ブチル-4-メチルフェノール、4.4’-ブチリデン-ビス-3-メチル-6-tert-ブチルフェノール、4.4’-チオビス6-tert-ブチル-3-メチルフェノール、1.1.3-トリス2-メチル-4-ヒドロキシ-5-tert-ブチルフェニルブタン、1.3.5-トリメチル-2.4.6-トリス3.5-ジ-tert-ブチル-4-ヒドロキシベンジルベンゼン、テトラキスメチレン-33.5-ジ-tert-ブチル-4-ヒドロキシフェニルプロピオネートメタン等のポリフェノール系等が好ましく、これらを1種若しくは2種以上を同時に感光層中に含有することができる。例えば、アミン系酸化防止剤は、α,α’テトラベンジルジアミノ-P-キシレン、N-フェニル-1-ナフチルアミン、N-フェニル-N’-イソプロピル-p-フェニレンジアミン、N,N-ジエチル-p-フェニレンジアミン、N-フェニル-N’-エチル-2-メチル-p-フェニレンジアミン、N-エチル-N-ヒドロキシエチル-p-フェニレンジアミン、アルキル化ジフェニルアミン、N,N’-ジフェニル-p-フェニレンジアミン、N,N’-ジアリル-p-フェニレンジアミン、N-フェニル-1,3-ジメチルブチル-p-フェニレンジアミン、4,4’-ジオクチル-ジフェニルアミン、4,4’-ジオクチル-ジフェニルアミン、6-エトキシ-2,2,4-トリメチル-1,2-ジヒドロキノリン、2,2,4-トリメチル-1,2-ジヒドロキノリン、N-フェニル-β-ナフチルアミン、N,N’-ジ-2-ナフチル-p-フェニレンジアミン等を挙げることができる。これらを1種若しくは2種以上を同時に感光層中に含有することができる。硫黄系酸化防止剤は、ジラウリル-3.3-チオジプロピオネート、ジトリデシイル-3.3-チオジプロピオネート、ジミリスチル-3.3-チオジプロピオネート、ジステアリル-3.3-チオジプロピオネート、ラウリルステアリル-3.3-チオプロピオネート、ビス2-メチル-4-3-n-アルキルC12~C14チオプロピオネート-5-t-ブチルフェニルスルフィド、ペンタエリスリトールテトラβ-ラウリル-チオプロピオネートエステル、2-メルカプトベンズイミダゾール、2-メルカプト-6-メチルベンズイミダゾール等を挙げることができる。酸化防止剤は、1種若しくは2種以上を同時に感光層中に含有することができる。紫外線吸収剤は、2-5-メチル-2-ヒドロキシフェニルベンゾトリアゾール、2-2-ヒドロキシ-3.5-ビスα,α-ジメチルベンジルフェニル-2H-ベンゾトリアゾール、2-3.5-ジ-tert-ブチル-2-ヒドロキシフェニルベンゾトリアゾール、2-3-tert-ブチル-5-メチル-2-ヒドロキシフェニル-5-クロロベンゾトリアゾール、2-3.5-ジ-tert-ブチル-2-ヒドロキシフェニル-5-クロロベンゾトリアゾール、2-3.5-ジ-tert-アミル-2-ヒドロキシフェニルベンゾトリアゾール、2-2’-ヒドロキシ-5’-tert-オクチルフェニルベンゾトリアゾール等のベンゾトリアゾール系、サリチル酸フェニル、サリチル酸-p-tert-ブチルフェニル、サリチル酸-p-オクチルフェニル等のサリチル酸系が好ましい。以上の酸化防止剤を1種若しくは2種以上を同時に感光層に含有することができる。本発明の電子写真感光体に添加されるフェノール系酸化防止剤の添加量は、結着樹脂に対して1~20重量の範囲、アミン系酸化防止剤の添加量は結着樹脂に対し1~20重量の範囲、硫黄系酸化防止剤の添加量は結着樹脂対して0.1~5重量であることが好ましい。一方、紫外線吸収剤の添加量は、結着樹脂に対して1~20重量とすることが好ましい。加えて、感光層の上に、ポリビニルホルマール樹脂、ポリカーボネート樹脂、フッ素樹脂、ポリウレタン樹脂、シリコーン樹脂等の有機薄膜や、シランカップリング剤の加水分解物で形成されるシロキサン構造体から成る薄膜を成膜して表面保護層を設けてもよく、その場合には、感光体の耐久性が向上するので好ましい。この表面保護層は、耐久性向上以外の他の機能を向上させるために設けてもよい。本発明の電子写真感光体が搭載される電子写真装置としては、通常、帯電方式はブラシ、ローラーなどの接触式、スコロトロン、コロトロン等の非接触式の、いずれの方式でもよく、正負いずれの帯電電荷でもよい。露光方式は、LED,LD等いずれでもよい。現像方式は、2成分、1成分、磁性/非磁性いずれでもよい。転写方式もローラー、ベルト等いずれでもよい。次に、本発明の電子写真装置について説明する。図4は、本発明の電子写真装置の概略構成図である。符号11は感光体であって、それと接触して帯電部材12が設けられている。帯電部材には、電源13から電圧が供給されるようになっている。感光体の周囲には、露光装置14、現像装置15がある。1次転写装置転写ベルト16は導電性ローラー17には定電圧電源18より電圧が供給され、印加電圧は800V以上2000V以下の定電圧で制御されている。符号19はクリーニングブレードである。符号20は転写ベルト16上のトナー像を紙上に転写するための2次転写装置であり、符号21はその電源である。符号22は定着プロセスであり、符号23は紙である。以下、本発明に係る電子写真感光体の実施例を実験例、比較例とともに詳細に説明する。フタロシアニンの合成例1フタロジニトリル64.4gと1-メチルナフタレン150mlの混合物中に窒素気流下で6.5mlの四塩化チタンを5分間滴下した。滴下後、マントルヒーターにより200°Cで2時間加熱して反応を完結させた。その後析出物をろ過し、ろ過残渣を1-メチルナフタレンで洗浄した後、アセトンで洗浄し、さらにメタノールで洗浄した。その後、濃アンモニア水60mlとイオン交換水60mlの混合液により沸点下で10時間の加水分解反応を行ったのち、室温で吸引ろ過し、イオン交換水で洗浄水が中性になるまで洗浄した。その後、メタノールで洗浄した後、90°Cの熱風で10時間乾燥したところ、青紫色の結晶型チタニルフタロシアニン粉末64.6gを得た。次に、結晶型チタニルフタロシアニン粉末10gを約10倍量の2°Cの濃硫酸中に、ゆっくりと溶解し、その後氷水2000mlにあけて結晶を析出させた、析出した結晶をろ過した後に、ろ別したウエットケーキ5gを水に150mlに入れ、ナフタレン10gをいれ液温を90°Cで1時間加熱攪拌させた。その後室温に戻した後に、ろ別してチタニルフタロシアニン19.5gを得た。フタロシアニンの合成例21,3-ジイミノイソインドリン292部とスルホラン1800部を混合し、窒素気流下でチタニウムテトラブトキシド204部を滴下する。滴下終了後、徐々に180°Cまで昇温し、反応温度を170°C~180°Cの間に保ちながら5時間撹拌して反応を行った。反応終了後、放冷した後析出物を濾過し、アセトンで粉体が青色になるまで洗浄し、つぎにメタノールで数回洗浄し、さらに80°Cの熱水で数回洗浄した後乾燥し、粗チタニルフタロシアニンを得た。得られた熱水洗浄処理した粗チタニルフタロシアニン顔料のうち60部を96硫酸1000部に3~5°C下撹拌、溶解し、濾過した。得られた硫酸溶液を氷水35000部中に撹拌しながら滴下し、析出した結晶を濾過、ついで洗浄液が中性になるまで水洗を繰り返し、チタニルフタロシアニン顔料の水ペーストを得た。この水ペーストにテトラヒドロフラン1500部を加え、室温下で撹拌し、ペーストの濃紺色の色が淡い青色に変化したら、撹拌を停止し、直ちに減圧濾過を行った。濾過装置上で得られた結晶をテトラヒドロフランで洗浄し、顔料のウェットケーキ98部を得た。これを減圧下5mmHg、70°Cで2日間乾燥して、チタニルフタロシアニン2結晶78部を得た。特開2004-233465号公報記載のチタニルフタロシアニン合成法に従って合成。X線回折シリコン無反射板にオキシチタニウムフタロシアニンを付着させ、それを風乾しX線回折の検体試料とした。検体試料を測定する場合は、粉末法にて測定しX線源としてCuKα波長1.54178Åを用い、測定条件は以下のとおりである。X線回折装置フリップス社製X’Pert測定条件X線管球Cu走査範囲4°~35°管電圧45kv管電流40mAステップ角度0.01度計数時間20秒受光スリット、発散スリット可変型照射幅20mmフタロシアニン合成例1のフタロシアニン1のX線回折図を図2に示す。図2によると、感光層から抽出されたオキシチタニウムフタロシアニン1は、ブラッグ角2θ±0.2°9.7°、14.2°、18.0°、24.2°及び27.2°に回折ピークが確認された。図2では、27.2°が最大回折ピークであり、他の回折ピーク強度はいずれも27.2°の回折ピークに対して30以下の強度であった。フタロシアニン合成例2のフタロシアニン2のX線回折図を図3に示す。図3によると、ブラッグ角2θの回折ピーク±0.2 ゚として、少なくとも27.2 ゚に最大回折ピークを有し、更に9.4 ゚、9.6 ゚、24.0 ゚に主要なピークを有し、かつ最も低角側の回折ピークとして7.3 ゚にピークを有し、7.4°以上9.4 ゚未満の範囲にピークを有さず、更に26.3 ゚にピークを有さないものであった。合成例1で得られたオキシチタニウムフタロシアニン1粉末5gとバインダー樹脂としてポリカーボネート樹脂パンライトTS2050帝人化成製5gを混練分散した。得られた分散体4gをテトラヒドロフラン400mlに入れ、高速ディスパーを用い溶解させ単層感光体用のCGM組成物を作成した。この中に前記バインダー樹脂48gと一般式1の具体化合物、下記の式3-1で表される化合物17.5gと前記式6表される化合物35.0gを入れ、さらに高速ディスパーで溶解させ単層感光体用の塗工液を調製した。前記塗工液中の電子輸送剤と正孔輸送剤の重量比は、1:0.7、樹脂:電荷移動剤比率は1:1.2である。直径30mmのアルミニウムからなる円筒ドラムを負帯電単層感光体塗工液中に浸漬塗工し、120°Cで60分乾燥し膜厚25.0μmの電荷輸送層を形成し、電子写真感光体を作製した。実施例1において、前記式3-1の化合物を、下記の式3-2の化合物に代えた以外は実施例1と同様にして電子写真感光体を作成した。実施例1において、前記式3-1の化合物を、下記の式3-3の化合物に代えた以外は実施例1と同様にして電子写真感光体を作成した。実施例1において、前記式3-1の化合物を、下記の式4-1の化合物に代えた以外は実施例1と同様にして電子写真感光体を作成した。実施例1において、前記式3-1の化合物を、下記の式4-2の化合物に代えた以外は実施例1と同様にして電子写真感光体を作成した。実施例1において、前記式3-1の化合物を、下記の式4-3の化合物に代えた以外は実施例1と同様にして電子写真感光体を作成した。実施例1において、前記式3-1の化合物を、下記の式5-1の化合物に代えた以外は実施例1と同様にして電子写真感光体を作成した。実施例1において、前記式3-1の化合物を、下記の式5-2の化合物に代えた以外は実施例1と同様にして電子写真感光体を作成した。実施例1において、前記式3-1の化合物を、式5-3の化合物に代えた以外は実施例1と同様にして電子写真感光体を作成した。実施例1において、前記式6の電子輸送剤の代わりに、前記式7の電子輸送剤であること以外は実施例1と同様にして電子写真感光体を作成した。実施例4において、前記式6の電子輸送剤の代わりに、前記式7の電子輸送剤であること以外は実施例1と同様にして電子写真感光体を作成した。実施例1において、前記式6の電子輸送剤の代わりに、前記式8の電子輸送剤であること以外は実施例1と同様にして電子写真感光体を作成した。実施例5において、前記式6の電子輸送剤の代わりに、前記式8の電子輸送剤であること以外は実施例1と同様にして電子写真感光体を作成した。実施例1において用いて、電子輸送剤と正孔輸送剤の重量比は、1:0.6になるように材料を配合した以外は実施例1と同様にして電子写真感光体を作成した。実施例1において用いて、電子輸送剤と正孔輸送剤の重量比は、1:1になるように材料を配合した以外は実施例1と同様にして電子写真感光体を作成した。実施例1において用いて、樹脂:電荷輸送剤比率を1:0.8になるように材料を配合した以外は実施例1と同様にして電子写真感光体を作成した。実施例1において用いて、樹脂:電荷輸送剤比率を1:1.4になるように、材料を配合した以外は実施例1と同様にして電子写真感光体を作成した。実施例1で用いた電荷発生剤に代えて、フタロシアニン合成例2で合成されたオキシチタニウムフタロシアニン2を電荷発生剤として用いた以外は、他は実施例1と同様にして電子写真感光体を作成した。実施例4において、電荷発生剤をフタロシアニン合成例2で合成されたオキシチタニウムフタロシアニン2を電荷発生剤として用いた以外は、他は実施例2と同様にして電子写真感光体を作成した。実施例7において、電荷発生剤をフタロシアニン合成例2で合成されたオキシチタニウムフタロシアニン2を電荷発生剤として用いた以外は、他は実施例3と同様にして電子写真感光体を作成した。[比較例1]実施例1において、前記式3-1の化合物を、下記の式Aの化合物に代えた以外は実施例1と同様にして電子写真感光体を作成した。[比較例2]実施例1において、前記3-1の化合物を、下記の式Bの化合物に代えた以外は実施例1と同様にして電子写真感光体を作成した。[比較例3]実施例1において、前記式3-1の化合物を、下記の式Cの化合物に代えた以外は実施例1と同様にして電子写真感光体を作成した。[比較例4]実施例1において、前記式6の電子輸送剤の代わりに、下記の式Dの電子輸送剤であること以外は実施例1と同様にして電子写真感光体を作成した。[比較例5]実施例1において、前記式6の電子輸送剤の代わりに、下記の式Eの電子輸送剤であること以外は実施例1と同様にして電子写真感光体を作成した。[比較例6]実施例1において用いた電子輸送剤と正孔輸送剤の重量比を、1:0.4になるように材料を配合した以外は実施例1と同様にして電子写真感光体を作成した。[比較例7]実施例1において用いた電子輸送剤と正孔輸送剤の重量比を、1:1.2になるように材料を配合した以外は実施例1と同様にして電子写真感光体を作成した。[比較例8]実施例1において用いた樹脂:電荷移動剤比率を1:0.6になるように材料を配合した以外は実施例1と同様にして電子写真感光体を作成した。[比較例9]実施例1において用いた樹脂:電荷移動剤比率を1:1.5になるように材料を配合した以外は実施例1と同様にして電子写真感光体を作成した。[比較例10]実施例1で用いられた電荷発生剤に代えて、図3で表されるα型オキシチタニウムフタロシアニンを用い、他は実施例1と同様にして電子写真感光体を作成した。[評価方法]電子写真感光体評価装置山梨電子工業社製を用い、実施例、比較例で作製された電子写真感光体を温度23°C、湿度50の環境下N/Nで、スコロトロン方式で感光体への放電電流25μAを流した時の感光体の表面電位V0を計測する。その後、表面電位が-700Vになるように放電電流を調節し、波長780nmの半導体レーザーで、1.0μJ/cm2の露光エネルギーを照射した時の感光体表面電位を残留電位VLとしその結果を表1に示す。表1から明らかなように、実施例1~20は、初期V0、VL、1万サイクル後のV0、VLともに大きな変化がなく、感光体特性として良好なものであった。これに対し、正孔輸送剤を本願特許請求範囲外の物を用いた比較例1~3は初期V0が低く、VLが高い、1万サイクル後ではV0、VLともに変化が大きく、感光体特性として満足できるものではなかった。比較例4、5は本願特許請求範囲外の電子輸送剤を用いた感光体であって、初期V0は良好であるが、電子移動度が小さいために十分な電子の移動ができない。そのために、初期VLが悪くなっている。また1万サイクル後においては、電子トラップの影響でVLが更に高くなり、十分な特性を得ることができていない。比較例6の感光体は、感光体中の正孔輸送剤と電子輸送剤比率を本願特許請求範囲外で作成した物で、正孔輸送剤の比率が低くなっているため十分な正孔移動ができておらず、初期VLが高く、満足できる感光体特性が得られない。比較例7の感光体は、感光体中の正孔輸送剤と電子輸送剤の比率を本願特許請求範囲外で作成した物で、正孔輸送剤の比率が高い感光体である、初期V0、VLは満足できる特性を示すが、正孔輸送、電子輸送のバランスが悪くなり、1万サイクル後には、VLが高くなり、十分な耐久性が得られていない。比較例8の感光体は、感光体中の樹脂と電荷輸送剤の比率を本願特許請求範囲外で作成した物で、電荷輸送剤の比率が低い感光体である、初期V0、VLは満足出来る特性を示すが、正孔輸送、電子輸送が悪くなり、1万サイクル後には、VLが高くなり、十分な耐久性が得られていない。比較例9の感光体は、感光体中の樹脂と電荷輸送剤の比率を本願特許請求範囲外で作成した物で、電荷輸送剤の比率が高い感光体である、初期V0、VLは満足出来る特性を示すが、電荷輸送剤の比率が高い為、1万サイクル後には、V0が低くなり、十分な耐久性が得られていない。比較例10の感光体は、異なる電荷発生効率CGMを適用しているためか、初期VLが非常に大きい。株リコー製カラーレーザープリンターIPSiOSPC220定電圧制御の転写機構を有するを用い転写電圧を700V、800V、1500V、2000Vに固定させ画像確認した。具体的には1サイクル目にベタ黒を印字し以降のハーフトーン上に現れる残像ゴーストを評価した。地汚れは、転写電圧:800Vに固定し、白画像を印字した時に、白画像上に発生する黒点、ちりかぶりを地汚れしてランク評価した。解像度については、転写電圧:800Vに設定し、ハーフトーン画像パターン1ドット画像を印字させ、その時にドラム上に現像したトナー像を顕微鏡観察しドット再現性、散乱性を目視でランク評価を行った評価時の環境は23°C、50RHとした。評価指標としては、画像評価において○地汚れ、残像が無い、△地汚れ、残像が軽度に発生、×地汚れ、残像が激しく発生解像度はSPC220積層型感光体搭載の出荷状態に於けるハーフトーン画像パターンのトナー像の再現性、散乱性にたいして、◎:優れている、○:同等である、△:トナー像太りが有る又は散乱している、×:トナー像に再現性又は形成できない。表2から明らかなように、実施例1~20は、帯電性が高い為、地汚れの発生が無く転写バイアス800~2000Vの間で残像発生がない良好な画像が得られる。比較例1~3の感光体は本発明請求範囲外の正孔輸送剤を用いた物で、正孔輸送剤と電子輸送剤の相性が悪く帯電性が劣るため、地汚れが発生している。比較例4~5の感光体は本発明請求範囲外の電子輸送剤を用いているため、電子移動度が小さいので、残留電位が高く画像を形成することができない。比較例6~9の感光体は本発明請求範囲外の材料比率であるが、正孔輸送剤、電子輸送剤の相性が良いため、初期感光体特性が優れ、地汚れの発生がなく、転写バイアス800~2000Vの間で残像発生がない良好な画像が得られている。解像度評価において、本発明の構成範囲では、積層型感光体と同等以上の解像度が得られていることが分る。以上の評価結果をまとめると、本発明の電子写真感光体および電子写真装置において、上記一般式1で表される正孔輸送剤と、電子輸送剤のバインダーに対する重量比が35/65のときの、電界強度:2.5×105V/cmにおける電子移動度が5×10-8cm2/V/S以上の移動度を持つ電子輸送剤を組み合わせることにより、画像解像度が優れた単層感光体が得られ、繰返し使用による特性変化が少なく、また転写工程にて定電圧制御システムを用いたプロセスにて一定条件の電圧を印加することにより、残像の異常が発生しない画像を提供可能となった。"